【手続補正書】
【提出日】平成17年7月21日(2005.7.21)
【手続補正１】
【補正対象書類名】明細書
【補正対象項目名】全文
【補正方法】変更
【補正の内容】
【書類名】  明細書
【発明の名称】  通気性壁紙およびその製造方法
【特許請求の範囲】
【請求項１】  不織布に多孔質フィルムを重ねて通気性多層シートを形成し、この通気性多層シートの一側面に貼合用接着剤を介して裏打紙を貼り合わせ、さらに前記通気性多層シートの他側面に印刷適性を有する繊維材料等からなる化粧層を形成したことを特徴とする通気性壁紙。
【請求項２】  不織布に多孔質フィルムを重ねて通気性多層シートを形成し、この通気性多層シートの一側面に貼合用接着剤を介してパルプ、レーヨン等の１００％自然素材からなる襖紙、障子紙等の和紙を貼り合わせて形成したことを特徴とする通気性壁紙。
【請求項３】  前記通気性多層シートは、前記不織布として、木綿、ビスコースレーヨン、パルプ等のセルロース系繊維や、ポリエステル、ポリアミド、ポリプロピレン、ポリビニルアルコール、アクリル系等の合成繊維等から構成したものを使用すると共に、前記多孔質フィルムとして、ポリオレフィン樹脂からなる多孔質膜を使用することを特徴とする請求項１または２記載の通気性壁紙。
【請求項４】  前記通気性多層シートを形成する不織布は、その全重量に対し５％以上の合成繊維または無機質材料を添加して、水中伸度を１％未満に設定することを特徴とする請求項１ないし３のいずれかに記載の通気性壁紙。
【請求項５】  前記通気性多層シートの一側面に貼り合わせる裏打紙は、紙基材に対して、合成繊維を５％以上または無機質材料を５％以上添加して、水中伸度を１％未満に設定した裏打紙からなることを特徴とする請求項１記載の通気性壁紙。
【請求項６】  前記通気性多層シートの一側面に貼り合わせる裏打紙は、パルプ、レーヨン等の紙基材を全重量当り３０重量％以下、無機質材料を７０重量％以上を含有する防火性壁紙用裏打紙からなることを特徴とする請求項１記載の通気性壁紙。
【請求項７】  前記通気性多層シートの一側面に適用する貼合用接着剤は、酢酸ビニル系エマルジョン、アクリル系エマルジョン、エポキシ系エマルジョンおよびウレタン系エマルジョンからなる群から選択されるエマルジョンを適用することを特徴とする請求項１または２記載の通気性壁紙。
【請求項８】  前記通気性多層シートの他側面に形成する化粧層は、印刷適性を有する無機質材料、繊維材料、化粧紙等を、それぞれコーティング法ないし貼り合わせ法により形成することを特徴とする請求項１記載の通気性壁紙。
【請求項９】  木綿、ビスコースレーヨン、パルプ等のセルロース系繊維や、ポリエステル、ポリアミド、ポリプロピレン、ポリビニルアルコール、アクリル系等の合成繊維等から構成した不織布に、ポリオレフィン樹脂からなる多孔質シートを重ねて、通気性多層シートを形成し、
この通気性多層シートの一側面に、酢酸ビニル系エマルジョン、アクリル系エマルジョン、エポキシ系エマルジョンおよびウレタン系エマルジョンからなる群から選択されるエマルジョンよりなる貼合用接着剤を介して、紙基材に対して、合成繊維を５％以上または無機質材料を５％以上添加して水中伸度を１％未満に設定した裏打紙を貼り合わせ、
さらに前記通気性多層シートの他側面に、印刷適性を有する無機質材料、繊維材料、化粧紙等を、それぞれコーティング法ないし貼り合わせ法により化粧層を形成することを特徴とする通気性壁紙の製造方法。
【請求項１０】  木綿、ビスコースレーヨン、パルプ等のセルロース系繊維や、ポリエステル、ポリアミド、ポリプロピレン、ポリビニルアルコール、アクリル系等の合成繊維等から構成した不織布に、ポリオレフィン樹脂からなる多孔質シートを重ねて、通気性多層シートを形成し、
この通気性多層シートの一側面に、酢酸ビニル系エマルジョン、アクリル系エマルジョン、エポキシ系エマルジョンおよびウレタン系エマルジョンからなる群から選択されるエマルジョンよりなる貼合用接着剤を介して、パルプ、レーヨン等の紙基材を全重量当り３０重量％以下、無機質材料を７０重量％以上を含有する防火性壁紙用裏打紙を貼り合わせ、
さらに前記通気性積層シートの他側面に、印刷適性を有する無機質材料、繊維材料、化粧紙等を、それぞれコーティング法ないし貼り合わせ法により化粧層を形成することを特徴とする通気性壁紙の製造方法。
【請求項１１】  木綿、ビスコースレーヨン、パルプ等のセルロース系繊維や、ポリエステル、ポリアミド、ポリプロピレン、ポリビニルアルコール、アクリル系等の合成繊維等から構成した不織布に、ポリオレフィン樹脂からなる多孔質シートを重ねて、通気性多層シートを形成し、
この通気性多層シートの一側面に、酢酸ビニル系エマルジョン、アクリル系エマルジョン、エポキシ系エマルジョンおよびウレタン系エマルジョンからなる群から選択されるエマルジョンよりなる貼合用接着剤を介して、パルプ、レーヨン等の１００％自然素材からなる襖紙、障子紙等の和紙を貼り合わせることを特徴とする通気性壁紙の製造方法。
【請求項１２】  前記通気性多層シートを形成する不織布は、その全重量に対し５％以上の合成繊維または無機質材料を添加して、水中伸度を１％未満に設定することを特徴とする請求項９ないし１１のいずれかに記載の通気性壁紙の製造方法。
【発明の詳細な説明】
【０００１】
【発明の属する技術分野】
本発明は、日本の風土に合った通気性を有する壁紙およびその製造方法に関するものである。
【０００２】
【従来の技術】
従来より、住宅等の内装材として、建築物等の内壁面や天井面等に対する装飾性を高めるために、意匠的審美性に優れたシート状の壁紙が広く使用されている。しかも、この種の壁紙は、壁面等への貼付の便宜性等を考慮して、例えばその基材として不燃紙等の紙基材が使用されている。また、その表面には、絵柄の印刷以外にも、耐汚染性、耐擦傷性等の表面物性の付与や、エンボスによる立体的な装飾性の付与、発泡による柔軟性の付与等の目的から、例えばポリ塩化ビニル樹脂またはアクリル系樹脂等からなる樹脂層を設けた構成とすることが、一般的に知られている。
【０００３】
今日において、住宅等の内装材としての壁紙の大部分は、前述したポリ塩化ビニル樹脂からなる樹脂層を設けたものであり、この種の壁紙は、その市場において９５％以上を占有し、流通しているのが現状である。そして、この種の壁紙について、内装材のリフォーム等が行われる際に、その現場において気が付くことは、壁紙を剥がした壁面等に多量のカビや細菌が発生していることである。
【０００４】
すなわち、前記壁紙を剥がした石膏ボード等の壁の表面は、カビや細菌で汚染ないし汚損されると共に、その内側に配設される断熱材として使用されるガラスウォールもカビや細菌で汚染され、さらにその周囲に形成されるアルミサッシまでもカビや細菌による腐食が発生している。その他、絨毯や浴室のタイルの目地に、カビや細菌が集中的に繁殖していることが確認される。
【０００５】
また、日本の風土におけるコンクリート建築の家屋は、夏場は湿度が高いために鬱陶しく、冬場は暖房の影響で室内の壁面が激しく結露する傾向にある。これらの原因は、建築基準法に基づき、一般マンションの外壁の厚さは１０ｃｍしかないのに、冬場における室内の壁面は、外部から簡単に冷えるため、その壁面には夥しい結露が発生することになる。このため、日本の家屋における壁紙によるカビや細菌の発生についての問題は極めて重要である。
【０００６】
そこで、本発明者は、先に、紙基材すなわち一般に裏打紙と称されている原紙１ｍ2 に対して、合成繊維を５％以上または無機質材料を５％以上添加することにより、前述した壁紙としての紙質である水中伸度を１％未満、好ましくは０．１％未満に設定することができ、これにより通気性を良好にして、カビ抵抗性も増大させることができる壁紙を得ることができることを突き止め、特許出願を行った（特開２００１−３０３４９１号公報）。
【０００７】
また、壁紙等の内装材の表面材料として、従来多く用いられていたポリ塩化ビニルシートに代えて、不織布を使用することが提案されている。すなわち、不織布は廃棄時に公害問題を起こさない環境にやさしい素材であり、また繊維特有の高級な外観や手触りを有していながら、価格的に手頃である等の特性を持っているからである。
【０００８】
しかしながら、不織布を使用する場合、裏打紙との接着には、一般に水系の樹脂エマルジョンや澱粉水溶液等が用いられるが、このような場合においては、不織布や裏打紙が水分を含むことになり、この水分を蒸発除去するための熱エネルギーが必要となり、接着に要する費用が嵩む等の難点がある。
【０００９】
そこで、前述した裏打紙と不織布からなる表面材料とを貼り合わせる接合剤として、溶融押し出しされた熱可塑性の合成樹脂、例えばポリエチレンやポリプロピレン等のポリオレフィン系樹脂や、ポリアミド、ポリエステル、合成ゴム、ポリビニルアルコール系あるいは酢酸ビニル共重合体等の樹脂により、裏打紙と不織布とを貼り合わせてなる壁紙等の内装材が提案されている（特開２００１−２７００１７号公報）。
【００１０】
【発明が解決しようとする課題】
しかしながら、前記提案に係る裏打紙と不織布とを貼り合わせてなる壁紙等の内装材は、裏打紙と不織布とを貼り合わせ加工において、壁紙としての風合いが良く、しかも全体を均質かつ安定にして、しかも連続的な量産を可能にし得るように、有効な接着剤の適用および処理作業の適正化を行うことが困難であった。従って、従来においては、この種の通気性壁紙の量産化が困難であることから、その製造コストも増大し、通気性壁紙の普及を遅らせる要因ともなっている。
【００１１】
そこで、本発明者は、種々検討並びに試作を重ねた結果、不織布に多孔質フィルムを重ねて通気性多層シートを作成し、この通気性多層シートの一側面に貼合用接着剤を介して裏打紙を貼り合わせ、さらに前記通気性多層シートの他側面に印刷適性を有する繊維材料等からなる化粧層を形成することにより、建物の壁面に対する空気の流通を可能にして建物の水分含有率を一定に保つことができ、壁面と壁紙との間におけるカビや細菌の発生を有効に防止することができ、しかも意匠的審美性に優れた通気性壁紙を得ることができることを突き止めた。
【００１２】
本発明において通気性多層シートを形成する不織布としては、例えば木綿、ビスコースレーヨン、パルプ等のセルロース系繊維や、ポリエステル、ポリアミド、ポリプロピレン、ポリビニルアルコール、アクリル系等の合成繊維等から構成され、スパンレース法、スパンボンド法、湿式法、サーマル法、ニードルリング法、乾式法、乾式パルプ法、メルトブロー法、フラッシュ紡糸式、エアーレイド式、バインダ接着法等で繊維を結合させて製造したものを適用することができる。
【００１３】
この場合、前記通気性多層シートを形成する不織布は、その全重量に対し５％以上の合成繊維または無機質材料を添加して、水中伸度を１％未満に設定すれば好適である。
【００１４】
また、本発明において通気性多層シートを形成する多孔質フィルムとしては、ポリオレフィン樹脂からなる多孔質膜を適用することができ、このポリオレフィン樹脂として、例えばエチレン、プロピレン、１−ブテン、４−メチル−１−ペンテン、１−ヘキセン等の単独重合体、共重合体またはこれらの混合物が挙げられる。
【００１５】
さらに、本発明において通気性多層シートに貼り合わせる裏打紙としては、例えば紙基材に対して、合成繊維を５％以上または無機質材料を５％以上添加して、水中伸度を１％未満に設定した裏打紙を適用したり、あるいはパルプ、レーヨン等の紙基材を全重量当り３０重量％以下、無機質材料を７０重量％以上を含有する防火性壁紙用裏打紙を適用することが有効である。
【００１６】
なお、本発明において適用する不織布および裏打紙において設定される水中伸度は、壁紙としての通気性を評価するための有効な試験項目であり、その試験方法は、紙の幅方向に３００ｍｍ、縦方向５０ｍｍの大きさの試験片を２枚採取し、これら試験片を標準状態の空気中に２時間以上放置し、中心に鉛筆で測定線を引き、この直線上の紙の長さを小数点以下１桁まで測定する。次に、水を入れた水槽中に１０分間浸漬してから、ガラス板でシワのないように掬い上げ、直ちに同じ測定個所を測定し、次式によって計算を行う。なお、計算は小数点以下１桁まで表示し、２枚の平均値を表す。
【００１７】
｛（浸漬後の長さ）−（浸漬前の長さ）｝／（浸漬前の長さ）×100 ［％］
【００１８】
一方、本発明において通気性多層シートと裏打紙とを貼り合わせるために使用する貼合用接着剤としては、酢酸ビニル系エマルジョン、アクリル系エマルジョン、エポキシ系エマルジョンおよびウレタン系エマルジョンからなる群から選択されるエマルジョンを適用することが有効である。
【００１９】
また、本発明において通気性多層シートの側面に形成する化粧層としては、印刷適性を有する無機質材料、繊維材料、化粧紙等を、それぞれコーティング法ないし貼り合わせ法により形成することができる。
【００２０】
そこで、本発明者は、前述したように、木綿、ビスコースレーヨン、パルプ等のセルロース系繊維や、ポリエステル、ポリアミド、ポリプロピレン、ポリビニルアルコール、アクリル系等の合成繊維等から構成した不織布に、ポリオレフィン樹脂からなる多孔質シートを積層やコーティング等の方法により重ねて、通気性多層シートを形成し、この通気性多層シートの一側面に、前述した素材からなる貼合用接着剤を介して、前述した構成からなる裏打紙を貼り合わせ、さらに前記通気性多層シートの他側面に、前述した方法により印刷適性を有する化粧層を形成することにより、通気性に優れると共に防カビ性に優れた通気性壁紙を容易かつ低コストに製造することができることを突き止めた。
【００２１】
従って、本発明の目的は、不織布に多孔質フィルムを重ねて形成した通気性多層シートを使用することにより、通気性に優れると共に、意匠的審美性に優れ、壁面等への貼付や剥離等の施工を容易化し、特に貼付壁面等における防カビ性に優れた通気性壁紙を、低コストに製造することができる通気性壁紙およびその製造方法を提供することにある。
【００２２】
【課題を解決するための手段】
前記目的を達成するため、本発明に係る通気性壁紙は、不織布に多孔質フィルムを重ねて通気性多層シートを形成し、この通気性多層シートの一側面に貼合用接着剤を介して裏打紙を貼り合わせると共に、前記通気性多層シートの他側面に印刷適性を有する繊維材料等からなる化粧層を形成したことを特徴とする。
【００２３】
また、本発明に係る通気性壁紙は、不織布に多孔質フィルムを重ねて通気性多層シートを形成し、この通気性多層シートの一側面に貼合用接着剤を介してパルプ、レーヨン等の１００％自然素材からなる襖紙、障子紙等の和紙を貼り合わせて形成したことを特徴とする。
【００２４】
前記通気性多層シートは、前記不織布として、木綿、ビスコースレーヨン、パルプ等のセルロース系繊維や、ポリエステル、ポリアミド、ポリプロピレン、ポリビニルアルコール、アクリル系等の合成繊維等から構成したものを使用すると共に、前記多孔質フィルムとして、ポリオレフィン樹脂からなる多孔質膜を使用することができる。
【００２５】
そして、前記通気性多層シートを形成する不織布は、その全重量に対し５％以上の合成繊維または無機質材料を添加して、水中伸度を１％未満に設定することができる。
【００２６】
また、前記通気性多層シートの一側面に貼り合わせる裏打紙は、紙基材に対して、合成繊維を５％以上または無機質材料を５％以上添加して、水中伸度を１％未満に設定した裏打紙を適用することができる。
【００２７】
さらに、前記通気性多層シートの一側面に貼り合わせる裏打紙は、パルプ、レーヨン等の紙基材を全重量当り３０重量％以下、無機質材料を７０重量％以上を含有する防火性壁紙用裏打紙を適用することができる。
【００２８】
一方、前記通気性多層シートの一側面に適用する貼合用接着剤は、酢酸ビニル系エマルジョン、アクリル系エマルジョン、エポキシ系エマルジョンおよびウレタン系エマルジョンからなる群から選択されるエマルジョンを適用することができる。
【００２９】
また、前記通気性多層シートの他側面に形成する化粧層は、印刷適性を有する無機質材料、繊維材料、化粧紙等を、それぞれコーティング法ないし貼り合わせ法により形成することができる。
【００３０】
そして、本発明に係る通気性壁紙を製造する方法は、木綿、ビスコースレーヨン、パルプ等のセルロース系繊維や、ポリエステル、ポリアミド、ポリプロピレン、ポリビニルアルコール、アクリル系等の合成繊維等から構成した不織布に、ポリオレフィン樹脂からなる多孔質シートを重ねて、通気性多層シートを形成し、
この通気性多層シートの一側面に、酢酸ビニル系エマルジョン、アクリル系エマルジョン、エポキシ系エマルジョンおよびウレタン系エマルジョンからなる群から選択されるエマルジョンよりなる貼合用接着剤を介して、紙基材に対して、合成繊維を５％以上または無機質材料を５％以上添加して水中伸度を１％未満に設定した裏打紙を貼り合わせ、
さらに前記通気性多層シートの他側面に、印刷適性を有する無機質材料、繊維材料、化粧紙等を、それぞれコーティング法ないし貼り合わせ法により化粧層を形成することを特徴とする。
【００３１】
また、本発明に係る通気性壁紙を製造する方法は、木綿、ビスコースレーヨン、パルプ等のセルロース系繊維や、ポリエステル、ポリアミド、ポリプロピレン、ポリビニルアルコール、アクリル系等の合成繊維等から構成した不織布に、ポリオレフィン樹脂からなる多孔質シートを重ねて、通気性多層シートを形成し、
この通気性多層シートの一側面に、酢酸ビニル系エマルジョン、アクリル系エマルジョン、エポキシ系エマルジョンおよびウレタン系エマルジョンからなる群から選択されるエマルジョンよりなる貼合用接着剤を介して、パルプ、レーヨン等の紙基材を全重量当り３０重量％以下、無機質材料を７０重量％以上を含有する防火性壁紙用裏打紙を貼り合わせ、
さらに前記通気性多層シートの他側面に、印刷適性を有する無機質材料、繊維材料、化粧紙等を、それぞれコーティング法ないし貼り合わせ法により化粧層を形成することを特徴とする。
【００３２】
さらに、本発明に係る通気性壁紙を製造する方法は、木綿、ビスコースレーヨン、パルプ等のセルロース系繊維や、ポリエステル、ポリアミド、ポリプロピレン、ポリビニルアルコール、アクリル系等の合成繊維等から構成した不織布に、ポリオレフィン樹脂からなる多孔質シートを重ねて、通気性多層シートを形成し、
この通気性多層シートの一側面に、酢酸ビニル系エマルジョン、アクリル系エマルジョン、エポキシ系エマルジョンおよびウレタン系エマルジョンからなる群から選択されるエマルジョンよりなる貼合用接着剤を介して、パルプ、レーヨン等の１００％自然素材からなる襖紙、障子紙等の和紙を貼り合わせることを特徴とする通気性壁紙の製造方法。
【００３３】
そして、この場合においても、前記通気性多層シートを形成する不織布は、その全重量に対し５％以上の合成繊維または無機質材料を添加して、水中伸度を１％未満に設定することができる。
【００３４】
【発明の実施の形態】
次に、本発明に係る通気性壁紙およびその製造方法の実施例につき、添付図面を参照しながら以下詳細に説明する。
【００３５】
【実施例１】
図１は、本発明に係る通気性壁紙の一実施例を示すものである。すなわち、本実施例の通気性壁紙１０Ａは、不織布１２に多孔質フィルム１３を積層等により重ねて通気性多層シート１４を作成し、この通気性多層シート１４の多孔質フィルム１３側の面に貼合用接着剤１６を介して裏打紙１８を貼り合わせると共に、前記通気性多層シートの不織布１２側の面に印刷適性を有する繊維材料等からなる化粧層２０を形成した構成からなる。
【００３６】
本実施例において適用する不織布１２としては、木綿、ビスコースレーヨン、パルプ等のセルロース系繊維や、ポリエステル、ポリアミド、ポリプロピレン、ポリビニルアルコール、アクリル系等の合成繊維等から構成され、スパンレース法、スパンボンド法、湿式法、サーマル法、ニードルリング法、乾式法、乾式パルプ法、メルトブロー法、フラッシュ紡糸式、エアーレイド式、バインダ接着法等で繊維を結合させて製造することができる。
【００３７】
特に、好適な不織布１２としては、天然繊維を主体とするもので、例えば木材パルプ、リンター、その他各種の非木材植物繊維等の天然セルロース繊維である。また、針葉樹や広葉樹の化学パルプや機械パルプ等の木材パルプ、古紙パルプ、麻や綿等の非木材天然パルプ、合成化学パルプ、ポリエステルやレーヨン等の合成繊維等も好適である。
【００３８】
なお、前記不織布１２については、その全重量に対し５％以上の合成繊維または無機質材料を添加することにより、水中伸度を１％未満、好ましくは０．１％未満に設定することができ、これにより通気性の良好な不織布１２を得ることが可能となる。
【００３９】
また、本発明において適用する多孔質フィルム１３としては、高分子量のポリオレフィン樹脂からなる多孔質膜を適用することができる。そして、このポリオレフィン樹脂としては、エチレン、プロピレン、１−ブテン、４−メチル−１−ペンテン、１−ヘキセン等の単独重合体、共重合体またはこれらの混合物であって、例えばポリテトラフルオロエチレン、ポリクロロトリフルオロエチレン、フッ素化エチレンプロピレンコポリマー等、フッ素系ポリマーもしくはコポリマー、ポリエチレン、ポリプロピレン等が挙げられる。
【００４０】
特に、この多孔質フィルム１３としては、日東電工（株）製の“ミクロテックス（登録商標）”として市販されているテトラフルオロエチレン樹脂多孔質膜を好適に使用することができる。
【００４１】
一方、本発明において適用する裏打紙１８としては、次のような特徴を有する裏打紙１８を好適に使用することができる。
（１）紙基材に対して、合成繊維を５％以上または無機質材料を５％以上添加して、水中伸度を１％未満に設定した裏打紙。
（２）パルプ、レーヨン等の紙基材を全重量当り３０重量％以下、無機質材料を７０重量％以上を含有する防火性壁紙用裏打紙。
【００４２】
前記（１）の裏打紙としては、紙基材として、公知の木材パルプに、麻、こうぞ、雁皮のジン皮繊維、コットンリンター、竹、藁等の非木材パルプ等を適宜混合したセルロース繊維をものを主体とし、必要に応じて合成繊維、ガラス繊維、無機繊維、合成パルプ等の繊維物質を適宜配合した構成からなり、この紙基材において、その１ｍ2 に対し合成繊維または無機質材料を５％以上添加することにより、紙質の水中伸度を１％未満に設定して、通気性の良好な裏打紙として構成したものである。
【００４３】
前記（２）の裏打紙としては、紙基材として、公知の木材パルプに、麻、こうぞ、雁皮のジン皮繊維、コットンリンター、竹、藁等の非木材パルプ等を適宜混合したセルロース繊維をものを主体とし、必要に応じて合成繊維、ガラス繊維、無機繊維、合成パルプ等の繊維物質を適宜配合した構成からなり、この紙基材を全重量当り３０重量％以下とし、無機質材料を７０重量％以上を含有させた、通気性の良好な防火性壁紙用裏打紙として構成したものである。
【００４４】
本発明において適用する貼合用接着剤１６としては、酢酸ビニル系エマルジョン、アクリル系エマルジョン、エポキシ系エマルジョンおよびウレタン系エマルジョンからなる群から選択されるエマルジョンを適用することができる。この種の水性接着剤は、初期接着力が強く、通気性多層シート１４および裏打紙１８に浸透して紙の水分による伸縮を少なくし、耐水性、耐久性、防カビ性に優れ、しかもホルムアルデヒドを含んでいないので、壁紙を貼った室内の快適さを損なうことがない等の利点を有している。
【００４５】
そして、本発明において適用する化粧層２０としては、ポリオレフィン樹脂等の多孔質樹脂材料を、通気性多層シート１４に対しコーティングして、このコーティングされた樹脂材料の表面に、印刷、発泡、エンボス等を施した化粧加工面として構成することができる。
また、シリカ、タンカル等の無機質材料を、通気性多層シート１４に対し塗布し、この塗布面にインクジェット印刷、フレキソ印刷、グラビア印刷等を施した化粧表面として構成することができる。
さらに、デンプン系接着剤、セルロース系接着剤等の糊材を使用して、通気性多層シート１４に対し大理石、珪藻土、セピオライト等を散布付着させて形成した化粧表面として構成することができる。
【００４６】
【実施例２】
図２は、本発明に係る通気性壁紙の別の実施例を示すものである。すなわち、本実施例の通気性壁紙１０Ｂは、前記実施例と同様に不織布１２に多孔質フィルム１３を積層等により重ねて通気性多層シート１４を作成し、この通気性多層シート１４の不織布１０側の面に貼合用接着剤１６を介して裏打紙１８を貼り合わせると共に、前記通気性多層シートの多孔質フィルム１２側の面に印刷適性を有する繊維材料等からなる化粧層２０を形成した構成からなる。
【００４７】
本実施例の通気性壁紙１０Ｂは、前記実施例１における通気性壁紙１０Ａと比較し、通気性多層シート１４に対する裏打紙１８と化粧層２０の形成面を逆転させたものであり、実質的に前述した実施例１における通気性壁紙１０Ａと同様のものを得ることができる。
【００４８】
【実施例３】
図３は、本発明に係る通気性壁紙のさらに別の実施例を示すものである。すなわち、本実施例の通気性壁紙１０Ｃは、前記実施例と同様にして不織布１２に多孔質フィルム１３を積層等により重ねて通気性多層シート１４を作成し、この通気性多層シート１４の一側面に貼合用接着剤１６を介してパルプ、レーヨン等の１００％自然素材からなる襖紙、障子紙等からなる和紙２２を貼り合わせて形成した構成からなる。
【００４９】
本実施例の通気性壁紙１０Ｃは、前述した実施例と同様に壁紙として使用することができるばかりでなく、和紙２２としての素材を生かして、壁紙以外の襖紙、障子紙や、その他各種の装飾用として広く利用することができる。
【００５０】
以上、本発明の好適な実施例について説明したが、本発明は前記実施例に限定されることなく、本発明の精神を逸脱しない範囲内において、多くの設計変更が可能である。
【００５１】
【発明の効果】
前述した実施例から明らかな通り、本発明に係る通気性壁紙によれば、日本の風土に合った優れた通気性を有し、壁面等への施工が容易にして、特に剥がす場合の樹脂質層と紙質層との分離が容易となり、貼付壁面等における防カビ性に優れ、しかも意匠的審美性に優れた通気性壁紙を、低コストに製造することができる。
【００５２】
特に、本発明に係る通気性壁紙によれば、透気度（試験紙の一定の面積を一定の圧力差で、一定量の空気が通過するに要する時間）を測定した結果、３０秒以内に保持することができ、極めて良好な通気性を有することが確認された。
【図面の簡単な説明】
【図１】
本発明に係る通気性壁紙の一実施例を示す要部説明図である。
【図２】
本発明に係る通気性壁紙の別の実施例を示す要部説明図である。
【図３】
本発明に係る通気性壁紙のさらに別の実施例を示す要部説明図である。
【符号の説明】
１０Ａ、１０Ｂ、１０Ｃ  通気性壁紙
１２  不織布
１３  多孔質フィルム
１４  通気性多層シート
１６  貼合用接着剤
１８  裏打紙
２０  化粧層
２２  和紙